(57)【要約】【課題】洗浄工程におけるシリコンウエハの浮き上がりを抑制することが可能なシリコンウエハの洗浄方法とその方法を用いた光電変換装置の製造方法を提供する。【解決手段】塩化水素：過酸化水素（重量比）が１：０．０３〜１：０．１５の範囲内であり、塩化水素の濃度及び過酸化水素の濃度の合計が４重量％〜７重量％の範囲内である、塩化水素及び過酸化水素の混合水溶液を用いて、厚さが５０μｍ〜３００μｍの範囲内のシリコンウエハの表面を洗浄する。【選択図】図５
2014007349.tif 000002
【特許請求の範囲】
【請求項１】
塩化水素：過酸化水素（重量比）が１：０．０３〜１：０．１５の範囲内であり、塩化水素の濃度及び過酸化水素の濃度の合計が４重量％〜７重量％の範囲内である、塩化水素及び過酸化水素の混合水溶液を用いて、厚さが５０μｍ〜３００μｍの範囲内のシリコンウエハの表面を洗浄することを特徴とするシリコンウエハの洗浄方法。
【請求項２】
塩化水素：過酸化水素（重量比）が１：０．０５〜１：０．１の範囲内であることを特徴とする請求項１に記載のシリコンウエハの洗浄方法。
【請求項３】
塩化水素の濃度及び過酸化水素の濃度の合計が４．５重量％〜５．５重量％の範囲内であることを特徴とする請求項１又は２に記載のシリコンウエハの洗浄方法。
【請求項４】
上記シリコンウエハの厚さが７５μｍ〜１２５μｍの範囲内であることを特徴とする請求項１〜３のうち何れか１項に記載のシリコンウエハの洗浄方法。
【請求項５】
処理槽内で上記シリコンウエハを上記水溶液に浸液することで上記シリコンウエハの表面を洗浄することを特徴とする請求項１に記載のシリコンウエハの洗浄方法。
【請求項６】
請求項１に記載のシリコンウエハの洗浄方法により上記シリコンウエハを洗浄する工程を備えることを特徴とする光電変換装置の製造方法。
【発明の詳細な説明】
【技術分野】
【０００１】
本発明は、太陽電池等の光電変換装置の製造方法に関する。特に、シリコンウエハの洗浄方法と、その洗浄方法を用いる光電変換装置の製造方法に関する。
【背景技術】
【０００２】
近年、地球温暖化だけではなく、環境への悪影響の少ないエネルギー源として、太陽光発電は多方面から注目されており、太陽電池の需要が継続的に拡大している。従来、多結晶シリコン太陽電池や単結晶シリコン太陽電池に代表される結晶系の太陽電池の主原料として、ＩＣ（集積回路）等に用いられる半導体と同様なシリコンウエハが使用されている。しかしながら、結晶系の太陽電池においては、一般的に不純物の濃度の影響を比較的受けないため、結晶系の太陽電池は、半導体の製造工程における不純物の濃度の基準とは異なる基準により製造されてきた。
【０００３】
しかし、近年では更なる発電効率の向上が求められており、製造工程の段階で太陽電池の基となるシリコンウエハの表面の不純物を除去し、不純物の影響を低減する試みが盛んに行われている。製造工程における不純物を除去するシリコンウエハの洗浄方法の一例として、高温の塩化水素及び過酸化水素の混合水溶液を用いてシリコンウエハの表面の洗浄を行う洗浄方法が知られている。
【０００４】
塩化水素及び過酸化水素の混合水溶液（以下、混合水溶液と略す。）は、金属や有機物等不純物を分解し、除去し、洗浄する効果を有している。この効果は、塩酸（塩化水素の水溶液）の金属に対する溶解作用、酸性下における過酸化水素水の酸化作用による金属や有機物に対する酸化作用、塩化水素と過酸化水素の反応によって生じる次亜塩素酸による酸化作用による金属や有機物に対する酸化作用、過酸化水素の分解により発生する酸素の洗浄作用等によるものである。また、この洗浄方法は、洗浄処理の段階において、過酸化水素の分解により発生する酸素等により気泡が発生する。
【０００５】
例えば、特許文献１には、塩化水素及び過酸化水素の混合水溶液により短時間で効率的に不純物を除去するシリコンウエハの洗浄方法が開示されている。
【０００６】
混合水溶液を用いた洗浄方法の具体例として、図６に示すような処理槽１０８を用いて洗浄処理する方法が挙げられる。この方法では、通常のＩＣ等に用いられるシリコンウエハであれば、一般的に厚さが７００μｍ程度あるため、混合水溶液１０６の化学反応により発生した気泡１０７がシリコンウエハに付着しても浮上する等の問題はないが、太陽電池に用いられるシリコンウエハ１０４の場合、一般的に厚さが２００μｍ程度であり、自重が軽いため、気泡がシリコンウエハ１０４に付着すると、図７に示すように、シリコンウエハ１０４が浮力により浮上し、キャリア１０５（耐薬品性に優れた樹脂製の入れ物）から飛び出し、シリコンウエハ１０４がフタ１１０・１１１と接触し、シリコンウエハ１０４が破損してしまうという問題が生じ得る。
【０００７】
通常、太陽電池に用いられるシリコンウエハ１０４の場合、気泡１０７が付着しシリコンウエハ１０４が浮上してしまうという問題を防ぐため、図８に示すように、キャリア１０５に固定するためのリテーナ１１２を設置したり、図９に示すように、ウエハ押さえ機構１１３を設置している。
【先行技術文献】
【特許文献】
【０００８】
【特許文献１】特開平５−１６６７７８号公報（１９９３年７月２日公開）
【発明の概要】
【発明が解決しようとする課題】
【０００９】
しかしながら、図８に示すようにリテーナ１１２を設置したり、図９に示すようにウエハ押さえ機構１１３を設置すると、設備の機構が複雑になるという問題があった。
【００１０】
例えば、リテーナ１１２を設置した場合、自動化された製造工程では、キャリア１０５へシリコンウエハ１０４を挿入完了後、リテーナ１１２は化学処理中に取れたりしないように、キャリア１０５にしっかりと固定されていなくてはならない。したがって、この要求を満たす機構を、キャリア１０５およびリテーナ１１２が備えていなければならないという問題があった。
【００１１】
また、化学処理を終了後、純水にてリンス処理をする必要があるが、リテーナ１１２とキャリア１０５の隙間等に化学処理に用いた薬剤成分が残留しないようにリンス処理を充分にする必要がある。
【００１２】
一方、ウエハ押さえ機構１１３を設置した場合、処理槽１０８に駆動機構を設ける必要があり、構造が複雑になるため、駆動機構においてトラブル等が発生する可能性が高くなるという問題があった。
【００１３】
したがって、本発明は、上記課題に鑑みてなされたものであり、その主たる目的は、洗浄工程における洗浄液の気泡の発生を抑制しつつ、洗浄するために複雑な機構を設ける必要もなく、シリコンウエハの浮き上がりを抑制することが可能なシリコンウエハの洗浄方法とその洗浄方法を用いた光電変換装置の製造方法とを提供することにある。
【課題を解決するための手段】
【００１４】
上記の課題を解決するために、本発明のシリコンウエハの洗浄方法は、塩化水素：過酸化水素（重量比）が１：０．０３〜１：０．１５の範囲内であり、塩化水素の濃度及び過酸化水素の濃度の合計が４重量％〜７重量％の範囲内である、塩化水素及び過酸化水素の混合水溶液を用いて、厚さが５０μｍ〜３００μｍの範囲内のシリコンウエハの表面を洗浄することを特徴としている。
【００１５】
また、塩化水素：過酸化水素（重量比）は１：０．０５〜１：０．１の範囲内であることがより好ましく、塩化水素の濃度及び過酸化水素の濃度の合計は４．５重量％〜５．５重量％の範囲内であることがより好ましく、上記シリコンウエハの厚さは７５μｍ〜１２５μｍの範囲内であることがより好ましい。
【００１６】
上記の構成によれば、洗浄時における気泡の発生を抑制することができる。したがって、シリコンウエハの表面に気泡が付着することによって生じるシリコンウエハの浮き上がりを防止できる上に、シリコンウエハの浮き上がりを防止するための複雑な機構を設ける必要がない洗浄方法を提供することができる。
【００１７】
本発明のシリコンウエハの洗浄方法は、処理槽内で上記シリコンウエハを上記水溶液に浸液することで上記シリコンウエハの表面を洗浄することが好ましい。上記の構成によれば、シリコンウエハの浮き上がりを防止することができる。
【００１８】
本発明の光電変換装置の製造方法は、上記シリコンウエハの洗浄方法により上記シリコンウエハを洗浄する工程を備えることを特徴としている。
【００１９】
上記の構成によれば、シリコンウエハを効率的に洗浄することができるため、光電変換装置をより効率的に製造することができ、光電変換装置をより安価に提供することができる。
【発明の効果】
【００２０】
本発明のシリコンウエハの洗浄方法は、洗浄するための複雑な機構が不要であり、洗浄時における気泡の発生を抑制することができ、シリコンウエハの表面に付着した気泡による、シリコンウエハの浮き上がりを防止することができる。
【００２１】
また、本発明の光電変換装置の製造方法は、シリコンウエハを効率的に洗浄することができるため、光電変換装置をより効率的に製造することができ、光電変換装置をより安価に提供することができる。
【図面の簡単な説明】
【００２２】
【図１】本発明の一実施の形態におけるシリコンウエハの断面を示す説明図である。
【図２】図１のＡの領域を拡大したシリコンウエハの断面図である。
【図３】図２のシリコンウエハからさらにテクスチャ構造を形成したシリコンウエハの断面図である。
【図４】図３のシリコンウエハからさらに拡散層を形成したシリコンウエハの断面図である。
【図５】本発明の一実施の形態に係る洗浄工程における処理槽を示す説明図である。
【図６】従来の混合水溶液を用いた場合の洗浄工程における処理槽を示す説明図である。
【図７】図６において、シリコンウエハの厚さが５０μｍ〜３００μｍである場合の、シリコンウエハが浮上し破損している様子を示す説明図である。
【図８】図６で示す処理槽にリテーナを導入した場合の説明図である。
【図９】図６で示す処理槽にウエハ押さえ機構を導入した場合の説明図である。
【発明を実施するための形態】
【００２３】
〔シリコンウエハの洗浄方法〕
本発明に係るシリコンウエハの洗浄方法は、シリコンウエハの表面上の不純物を除去するために、塩化水素及び過酸化水素の混合水溶液を用いて、シリコンウエハの表面を洗浄する方法である。
【００２４】
本発明に係る洗浄方法は、例えば、光電変換装置等に用いる厚さの薄いシリコンウエハが対象である。シリコンウエハの厚さは３００μｍ以下であることが好ましく、１２５μｍ以下であることがより好ましい。また、シリコンウエハの厚さは５０μｍ以上であることが好ましく、７５μｍ以上であることがより好ましい。さらに、シリコンウエハの厚さは、１５０μｍ±１５μｍの範囲内であってもよい。
【００２５】
単位面積あたりに付着する気泡の量を抑制することが目的であるため、特に大きさについては限定しないが、シリコンウエハの外形は１辺１００ｍｍ〜２５０ｍｍの範囲内の擬似四角形の形状であることが好ましく、１５０ｍｍ〜１６０ｍｍの範囲内であることがより好ましく、１５６．２ｍｍ〜１５６．９５ｍｍの範囲内であることがなお好ましい。
【００２６】
また、本発明では、仮にシリコンウエハの厚さが１１７μｍ±１５μｍである場合、シリコンウエハの質量は、６．５４ｇ±０．８４ｇとなるシリコンウエハが用いられていてもよい。
【００２７】
本発明の洗浄方法において、混合水溶液中の塩化水素：過酸化水素（重量比）は、１：０．０３〜１：０．１５の範囲内であることが好ましく、１：０．０５〜１：０．１の範囲内であることがより好ましく、１：０．０７〜１：０．０８の範囲内であることがさらに好ましい。混合水溶液中の塩化水素：過酸化水素（重量比）が、１：０．０３より小さい場合は（上記の範囲より小さいほど）、シリコンウエハの表面の洗浄効果が低下してしまうという問題が発生する。一方、混合水溶液中の塩化水素：過酸化水素（重量比）が、１：０．１５より大きい場合は（上記の範囲より大きいほど）、気泡が発生しシリコンウエハが浮いてしまうという問題が発生する。
【００２８】
また、混合水溶液中の塩化水素の濃度及び過酸化水素の濃度の合計が４重量％〜７重量％の範囲内であることが好ましく、４．５重量％〜５．５重量％の範囲内であることがより好ましく、４．９重量％〜５．１重量％の範囲内であることがさらに好ましい。
【００２９】
混合水溶液中における塩化水素の濃度や、過酸化水素の濃度が上記４重量％〜７重量％の範囲より低い場合、シリコンウエハの表面の洗浄効果が十分に得られないという問題がある。また、混合水溶液中における塩化水素の濃度や、過酸化水素の濃度が上記４重量％〜７重量％の範囲より高い場合、過酸化水素の分解によって発生した酸素等からなる気泡が大量に発生する。それにより、シリコンウエハの表面に気泡が付着し、溶液に浸漬し洗浄している際、シリコンウエハが浮上してしまうことによって、十分に洗浄できないという問題や、シリコンウエハの入れ物であるキャリアから飛び出し、シリコンウエアが破損してしまうという問題が生じる。すなわち、上記の範囲とすることで、シリコンウエハの洗浄において、十分な洗浄効果を維持しつつ、気泡の発生を抑えることができる。また、塩化水素の蒸発や過酸化水素の分解を抑えることができる。
【００３０】
本発明に係る洗浄方法は、ディップ方式（槽内浸液式）、すなわち、シリコンウエハを混合水溶液に浸液することにより、シリコンウエハを洗浄する方法である。処理槽８を用いて処理する具体的な例を、図５を用いて説明する。図５は、本発明の一実施の形態に係る洗浄工程における処理槽を示す説明図である。
【００３１】
図５に示すように、シリコンウエハ４は、耐薬品性に優れた樹脂製の入れ物であるキャリア５に収められている。キャリア５は処理槽８の底面に設置されたスノコ９の上に設置されている。また、キャリア５の出し入れの場合以外は、フタ１０・１１が閉じられている。さらに、処理槽８には混合水溶液６が満たされており、シリコンウエハ４は完全に混合水溶液６の中に浸漬している。
【００３２】
混合水溶液６はヒーター等により加熱されていてもよい。混合水溶液６に溶解している過酸化水素の分解によって生じる酸素等からなる気泡７が僅かに発生する。混合水溶液６は、気泡や加熱等の作用によって処理槽８内を循環している。このように、混合水溶液６にシリコンウエハ４を浸漬することによって、シリコンウエハ４の表面を洗浄することができる。
【００３３】
また、混合水溶液６の循環は気泡７の発生によって生じ得るが、循環を促進させ、洗浄効果を向上させるため処理槽８に撹拌装置を備えていてもよい。
【００３４】
また、本発明の洗浄方法において、混合水溶液の温度は、７０℃〜９０℃の範囲内であることが好ましく、７５℃〜８５℃の範囲内であることがより好ましい。混合水溶液の温度が高い場合、気泡の発生が促進され、シリコンウエハに多量の気泡が付着してしまい、シリコンウエハが浮き上がってしまうという問題がある。また、混合水溶液の温度が低い場合は、十分な洗浄効果が得られないという問題がある。
【００３５】
また、シリコンウエハの混合水溶液への浸漬時間は、２００秒〜６００秒の範囲内であることが好ましく、２５０秒〜３５０秒であることがより好ましい。浸漬時間が短い場合、十分に洗浄効果を得ることができないという問題がある。また、浸漬時間が長い場合、洗浄効率が低下する上に、シリコンウエハにさまざまな悪影響が生じる。
【００３６】
本発明に係る洗浄方法において、混合水溶液には、塩化水素及び過酸化水素の作用に大きく影響しない範囲において、緩衝剤や洗浄剤等のその他薬剤を混合させてもよい。本発明に係る混合水溶液は、シリコンウエハの洗浄時に、処理槽において塩酸と、過酸化水素水と水とを一定の割合で混合することで供給してもよい。
【００３７】
水中にて塩化水素と過酸化水素が混合すると、発熱が起こり、過酸化水素が分解し始め、一定時間を経ると、過酸化水素の分解が収まり洗浄作用が弱まる。このため、処理槽８中の過酸化水素の濃度を適切な一定範囲内に維持するように、過酸化水素を定期的に補充することが好ましい。また、塩化水素の濃度と過酸化水素の濃度や重量比（混合比）を一定の範囲内に維持するために、一定の割合で塩酸と過酸化水素水を適宜供給してもよい。
【００３８】
また、混合する際の塩酸の濃度は２５重量％〜３５重量％であることが好ましい。塩酸の濃度が高すぎると、水と混合する際に希釈熱が発生し、過酸化水素の分解を促進するという問題がある。また、過酸化水素水の濃度は３０重量％〜３５重量％程度であればよい。
【００３９】
本発明の洗浄方法を用いることで、シリコンウエハの表面に付着した、粒子状や、粉状等の不純物を除去することができる。不純物としては、酸化作用によって分解されうる有機物や塩酸によって溶けうる金属等が挙げられるが特に限定はしない。
【００４０】
〔光電変換装置の製造方法〕
上記の洗浄方法は、公知の光電変換装置等の半導体の製造工程において用いることができる。上記の洗浄方法は、公知の光電変換装置等の製造工程において、洗浄する対象であるシリコンウエハを混合水溶液に浸漬しても問題がない、様々なタイミングで適用することができる。上記の方法を用いる光電変換装置の製造方法の一実施の形態について説明するが、これに限定されない。
【００４１】
図１は、本発明の一実施の形態におけるシリコンウエハの断面を示す説明図である。図２は、図１のＡの領域を拡大したシリコンウエハの断面図である。図３は、図２のシリコンウエハからテクスチャ構造を形成したシリコンウエハの断面図である。図４は、図３のシリコンウエハにからさらに拡散層を形成したシリコンウエハの断面図である。
【００４２】
（シリコンウエハ工程）
図１及び２で示されるような、光電変換装置の基となるシリコンウエハ１は、例えば、高純度のシリコン原料や不純物の溶融液において結晶を成長させインゴットを形成し、インゴットを引き上げた後、ブロック加工やスライス加工の工程を経て得られるものである。インゴットの製造には、チョクラルスキー（ＣＺ）法や、フローティングゾーン（ＦＺ）法等を挙げることができる。
【００４３】
具体的には、例えば、円柱状にくり抜いた石英るつぼに、多結晶原料シリコンを充填し、融解させシリコン融液を形成する。融解される多結晶原料シリコンは、一般に、シーメンス法によって製造される棒状や片状、又はそれらを砕いたような塊状の不規則な形状をした、不純物がほとんど含まれない高純度の多結晶シリコンである場合が多い。このような高純度のままでは抵抗率が制御されておらず、所望の抵抗率を有するシリコン結晶を得るためには一定のドーピングが必要である。この「ドーピング」については、適当なドープ材（例えばボロン等のＰ型不純物）を原料の多結晶シリコンに添加することをいう。シリコンウエハ１の導電性については、ボロン等のＰ型不純物を添加したＰ型であってもよい。また、Ｎ型不純物を添加したＮ型であってもよい。Ｐ型不純物としては、ボロンのほか、アルミニウム、ガリウム、インジウム等を用いることができる。
【００４４】
上記の方法で得られた円柱形状のシリコンインゴットを適当な寸法に切り出し、次いで、バンドソー等を用いて円柱断面を４面切断し、研削等により寸法を整え、擬似四角柱型のシリコンブロックを得る。そして、シリコンブロックをマルチワイヤソー等によりスライス加工を施すことで、太陽電池用の擬似四角形のシリコンウエハに加工する。このように得られたシリコンウエハ１の好ましいサイズについては、既に説明したとおりである。シリコンウエハ１は角部が丸みを帯びていてもよい。
【００４５】
（テクスチャエッチング工程）
次に、擬似四角形のシリコンウエハ１において、受光面側にピラミッド状に凹凸のテクスチャ構造２が形成される。テクスチャ構造２を形成するために、例えば、アルカリ性水溶液等による異方性エッチング処理を用いて形成することができる。具体的な例としては、テクスチャを形成しない側の面（受光面とは反対側の面）にマスクとなるパッシベーション膜を積層して保護した後、シリコンウエハ１を薄いアルカリ水溶液等に浸け、エッチングすることによって、表面に垂直な方向から見ると格子状に見える規則的な凹凸のテクスチャ構造２を形成することができ、図３で示されるような、シリコンウエハを得ることができる。
【００４６】
アルカリ性水溶液の種類、濃度、エッチング時間等はシリコンウエハ１の形態により適宜選択すればよく特に限定はしない。アルカリ性水溶液としては、例えば、水酸化ナトリウム水溶液又は水酸化カリウム水溶液等を用いることができる。
【００４７】
テクスチャ構造とすることにより、受光面側において入射した光を多重反射させ光を閉じ込めることができ、より効率的に光電変換可能な光電変換装置を提供することができる。
【００４８】
（中和工程）
テクスチャエッチング工程で表面がアルカリ性となっているシリコンウエハ１を酸性水溶液により中和し、純水で洗浄する。酸性水溶液としては塩酸を用いることができ、さらに、硫酸水溶液又は酢酸水溶液等を用いてもよい。
【００４９】
（洗浄工程）
エッチングによって発生したシリコンウエハ１の表面上に残っている不純物を除去するために、上述したシリコンウエハの洗浄方法により、塩化水素及び過酸化水素の混合水溶液を用いて、シリコンウエハの表面を洗浄する。混合水溶液の調合については、既に説明したとおりである。洗浄工程後、薬液成分が残留しないように、純水を用いたリンス処理等によって薬剤を除去する。なお、シリコンウエハの表面に薬液成分が残存すると、次の接合工程における高温処理によって、薬液成分が不純物として作用し、シリコンウエハの特性に悪影響を及ぼすことになる。
【００５０】
（接合工程）
図４に示すように、塗布拡散法等により表面に拡散剤を塗布し、熱処理することにより、拡散層を形成する。例えば、Ｐ型のシリコンウエハの表面に、オキシ塩化リン等の適当なリン化合物を塗布拡散し、Ｎ＋層の拡散層３を形成する。Ｎ＋層の厚みは、例えば０．１μｍである。
【００５１】
接合工程以降は、公知の方法を用いて、電極形成工程、モジュール工程等を経て光電変換装置等の太陽電池のモジュールを完成させることができる。
【実施例】
【００５２】
上述したシリコンウエハの洗浄方法の効果を簡易試験により証明した。以下に詳細を示す。
【００５３】
〔実施例１〕
３５重量％の塩酸１２Ｌと、３１重量％の過酸化水素水１．２Ｌを、純水８３Ｌと混合することで得られる混合水溶液を、シリコンウエハを洗浄するための混合水溶液Ａとする。このとき、混合水溶液Ａは塩化水素：過酸化水素（重量比（純分混合比））が１：０．０８５であり、塩化水素の濃度及び過酸化水素の濃度（純分濃度）の合計が５．４５７重量％である。
【００５４】
まず、図５で示される処理槽において上記の割合で塩酸及び過酸化水素水を供給し混合することで、処理槽を混合水溶液Ａで満たした。混合水溶液Ａの温度は、８０℃とした。そして、厚さが１００μｍ、一辺が１５６．５ｍｍの擬似四角形の形状を有するシリコンウエハを浸漬し、浮上するかどうかの試験を行った。結果はシリコンウエハの浮上は見られなかった。
【００５５】
〔実施例２〕
３５重量％の塩酸１２Ｌと、３１重量％の過酸化水素水０．５Ｌを、純水８７．５Ｌと混合して得られる水溶液を混合水溶液Ｂとする。このとき、混合水溶液Ｂは塩化水素：過酸化水素（重量比）が１：０．０３５であり、塩化水素の濃度及び過酸化水素の濃度の合計が５．０１９重量％である。混合水溶液Ｂを用いた点以外は実施例１と同様にして浮上するかどうかの試験を行った。結果はシリコンウエハの浮上は見られなかった。
【００５６】
〔実施例３〕
３５重量％の塩酸１２Ｌと、３１重量％の過酸化水素水１．２Ｌを、純水８６．８Ｌと混合して得られる水溶液を混合水溶液Ｃとする。このとき、混合水溶液Ｃは塩化水素：過酸化水素（重量比）が１：０．０８５であり、塩化水素の濃度及び過酸化水素の濃度の合計が５．２５５重量％である。混合水溶液Ｃを用いた点以外は実施例１と同様にして浮上するかどうかの試験を行った。結果はシリコンウエハの浮上は見られなかった。
【００５７】
〔実施例４〕
３５重量％の塩酸１２Ｌと、３１重量％の過酸化水素水２Ｌを、純水８６Ｌと混合して得られる水溶液を混合水溶液Ｄとする。このとき、混合水溶液Ｄは塩化水素：過酸化水素（重量比）が１：０．１４１であり、塩化水素の濃度及び過酸化水素の濃度の合計が５．５２３重量％である。混合水溶液Ｄを用いた点以外は実施例１と同様にして浮上するかどうかの試験を行った。結果はシリコンウエハの浮上は見られなかった。
【００５８】
〔実施例５〕
３５重量％の塩酸１０Ｌと、３１重量％の過酸化水素水０．５Ｌを、純水６０Ｌと混合して得られる水溶液を混合水溶液Ｅとする。このとき、混合水溶液Ｅは塩化水素：過酸化水素（重量比）が１：０．０４２であり、塩化水素の濃度及び過酸化水素の濃度の合計が５．９４９重量％である。混合水溶液Ｅを用いた点以外は実施例１と同様にして浮上するかどうかの試験を行った。結果はシリコンウエハの浮上は見られなかった。
【００５９】
〔実施例６〕
３５重量％の塩酸１０Ｌと、３１重量％の過酸化水素水１Ｌを、純水６０Ｌと混合して得られる水溶液を混合水溶液Ｆとする。このとき、混合水溶液Ｆは塩化水素：過酸化水素（重量比）が１：０．０８５であり、塩化水素の濃度及び過酸化水素の濃度の合計が６．１４３重量％である。混合水溶液Ｆを用いた点以外は実施例１と同様にして浮上するかどうかの試験を行った。結果はシリコンウエハの浮上は見られなかった。
【００６０】
〔実施例７〕
３５重量％の塩酸１０Ｌと、３１重量％の過酸化水素水１．５Ｌを、純水６０Ｌと混合して得られる水溶液を混合水溶液Ｇとする。このとき、混合水溶液Ｆは塩化水素：過酸化水素（重量比）が１：０．１２７であり、塩化水素の濃度及び過酸化水素の濃度の合計が６．３３４重量％である。混合水溶液Ｇを用いた点以外は実施例１と同様にして浮上するかどうかの試験を行った。結果はシリコンウエハの浮上は見られなかった。
【００６１】
〔実施例８〕
３５重量％の塩酸１２Ｌと、３１重量％の過酸化水素水０．６Ｌを、純水８７．４Ｌと混合して得られる水溶液を混合水溶液Ｈとする。このとき、混合水溶液Ｈは塩化水素：過酸化水素（重量比）が１：０．０４２であり、塩化水素の濃度及び過酸化水素の濃度の合計が５．０５３重量％である。混合水溶液Ｈを用いた点以外は実施例１と同様にして浮上するかどうかの試験を行った。結果はシリコンウエハの浮上は見られなかった。
【００６２】
〔実施例９〕
３５重量％の塩酸１２Ｌと、３１重量％の過酸化水素水１．２Ｌを、純水８６．８Ｌと混合して得られる水溶液を混合水溶液Ｉとする。このとき、混合水溶液Ｉは塩化水素：過酸化水素（重量比）が１：０．０８５であり、塩化水素の濃度及び過酸化水素の濃度の合計が５．２５５重量％である。混合水溶液Ｈを用いた点以外は実施例１と同様にして浮上するかどうかの試験を行った。結果はシリコンウエハの浮上は見られなかった。
【００６３】
〔実施例１０〕
３５重量％の塩酸１２Ｌと、３１重量％の過酸化水素水１．８Ｌを、純水８６．２Ｌと混合して得られる水溶液を混合水溶液Ｊとする。このとき、混合水溶液Ｊは塩化水素：過酸化水素（重量比）が１：０．１２７であり、塩化水素の濃度及び過酸化水素の濃度の合計が５．４５６重量％である。混合水溶液Ｊを用いた点以外は実施例１と同様にして浮上するかどうかの試験を行った。結果はシリコンウエハの浮上は見られなかった。
【００６４】
〔比較例１〕
塩化水素：過酸化水素（重量比）が１：０．８３３であり、塩化水素の濃度及び過酸化水素の濃度の合計が３３重量％である水溶液を混合水溶液Ｋとする。混合水溶液Ｋを用いた点以外は実施例１と同様にして浮上するかどうかの試験を行った。結果は気泡が大量に発生しシリコンウエハが浮上した。
【００６５】
〔比較例２〕
塩化水素：過酸化水素（重量比）が１：０．４１７であり、塩化水素の濃度及び過酸化水素の濃度の合計が３４重量％である水溶液を混合水溶液Ｌとする。混合水溶液Ｌを用いた点以外は実施例１と同様にして浮上するかどうかの試験を行った。結果は気泡が大量に発生しシリコンウエハが浮上した。
【００６６】
〔比較例３〕
塩化水素：過酸化水素（重量比）が１：０．２７８であり、塩化水素の濃度及び過酸化水素の濃度の合計が３４．５重量％である水溶液を混合水溶液Ｍとする。混合水溶液Ｍを用いた点以外は実施例１と同様にして浮上するかどうかの試験を行った。結果は気泡が大量に発生しシリコンウエハが浮上した。
【００６７】
〔比較例４〕
塩化水素：過酸化水素（重量比）が１：０．０８３であり、塩化水素の濃度及び過酸化水素の濃度の合計が３５重量％である水溶液を混合水溶液Ｎとする。混合水溶液Ｎを用いた点以外は実施例１と同様にして浮上するかどうかの試験を行った。結果は気泡が大量に発生しシリコンウエハが浮上した。
【００６８】
〔比較例５〕
塩化水素：過酸化水素（重量比）が１：０．０９３であり、塩化水素の濃度及び過酸化水素の濃度の合計が３５．４重量％である水溶液を混合水溶液Ｏとする。混合水溶液Ｏを用いた点以外は実施例１と同様にして浮上するかどうかの試験を行った。結果は気泡が大量に発生しシリコンウエハが浮上した。
【００６９】
実施例１〜１０及び比較例１〜５で得られた結果を表１にまとめた。なお、表１におけるシリコンウエハの浮上の有無を表す項目において、「○」はシリコンウエハが浮上しなかったことを表し、「×」はシリコンウエハが浮上したことを表している。
【００７０】
【表１】
2014007349.tif 000003
【００７１】
表１からわかるように、塩化水素及び過酸化水素の混合水溶液を本発明で規定する条件とすることで、これまでの先行技術で用いられてきた条件と比較して、気泡の発生を抑制することができ、それによって図５で示される処理槽によってシリコンウエハの浮き上がりを防止しつつ、ウエハの洗浄が可能である。
【産業上の利用可能性】
【００７２】
本発明のシリコンウエハの洗浄方法は、気泡が発生することで不都合が生じる、様々なシリコンウエハの洗浄を必要とする半導体産業等に利用することができる。また、本発明の光電変換装置の製造方法は、よりコストを抑え、シリコンウエハを洗浄することができ、不純物を効率的に取り除くことができる方法を取り入れているため、本発明の光電変換装置の製造方法を用いることにより、今後需要が増していくであろう太陽発電システムをより高品質に且つより安価に提供することができる。
【符号の説明】
【００７３】
１・４  シリコンウエハ
６    混合水溶液（塩化水素及び過酸化水素の混合水溶液）
【図１】
2014007349.tif 000004
【図２】
2014007349.tif 000005
【図３】
2014007349.tif 000006
【図４】
2014007349.tif 000007
【図５】
2014007349.tif 000008
【図６】
2014007349.tif 000009
【図７】
2014007349.tif 000010
【図８】
2014007349.tif 000011
【図９】
2014007349.tif 000012